(57)【特許請求の範囲】
【請求項１】
少なくとも着色材と形成材と油材および体質材から成る固形描画材において、前記油材として中鎖脂肪酸トリグリセリドおよび前記体質材として微粉末シリコーンゴム弾性体を用い、前記中鎖脂肪酸トリグリセリドに対応する中鎖脂肪酸の炭素数が６〜１２であることを特徴とする固形描画材。
【発明の詳細な説明】
【技術分野】
【０００１】
本発明は、ガラスやプラスチック、金属、ボードなどの平滑面上にも描画可能な固形描画材に関する。
【背景技術】
【０００２】
従来、紙以外のガラスやプラスチック、金属、ボードなどの平滑な面にも描画できる固形描画材が種々検討されており、例えばその構成として着色材とワックスの他に界面活性剤や（特許文献１参照）、フタル酸エステル（特許文献２参照）を配合したものなどが知られており、いずれも必要に応じてタルクなどの体質材が添加されている。
【特許文献１】特開平９−１４３４１８号公報
【特許文献２】特開平４−１３９２７５号公報
【発明の開示】
【発明が解決しようとする課題】
【０００３】
しかしながら、ガラスやボードなどの平滑面上に描画したときには、滑らかな書き味と鮮明な筆跡が要求されると同時に、液状描画材であるボードマーカーなどと比べて遜色のない消去性を有することが肝要であるが、従来の構成では書き味、筆跡および消去性のバランスのとれた良好な性能はいまだ得られ難く、書き味的に重くべとついたり、紙や布あるいは白板消しによっても汚れが伸びて薄く残ってしまうなど消去性も十分なものではない。本発明は、上記問題に鑑み検討した。
【課題を解決するための手段】
【０００４】
本発明は、紙面上ばかりでなくガラスやプラスチック、金属、ボードなどの平滑面上において良好な書き味および鮮明な筆跡を呈し、かつ優れた消去性を有する固形描画材に関するもので、少なくとも着色材と形成材と油材および体質材から成る固形描画材において、前記油材として中鎖脂肪酸トリグリセリドおよび前記体質材として微粉末シリコーンゴム弾性体を用い、前記中鎖脂肪酸トリグリセリドに対応する中鎖脂肪酸の炭素数が６〜１２であることを第１の要旨とする。
【発明の効果】
【０００５】
本発明の固形描画材は、ガラスやプラスチック、金属、ボードなどの平滑面上において滑らかな書き味と鮮明な筆跡を有し、かつ消去性の優れた描画性能を有する。
【発明を実施するための最良の形態】
【０００６】
本発明の固形描画材は、油材として中鎖脂肪酸トリグリセリドおよび体質材として微粉末シリコーンゴム弾性体を用いることにより滑らかな書き味と鮮明な筆跡を有し、かつ紙や布、白板消しなどにより優れた消去性を得るという目的を実現した。
【０００７】
次に、本発明の固形描画材について具体的に説明する。本発明に用いる中鎖脂肪酸トリグリセリドは、グリセリンの脂肪酸エステルである脂肪酸のトリグリセリドの一種で、一般式［化１］で表される。中鎖脂肪酸トリグリセリドに対応する中鎖脂肪酸は、炭素数が６〜１２、特には８〜１０の直鎖又は分枝鎖脂肪酸で飽和又は不飽和脂肪酸である。より好ましいものは、これらの内の飽和直鎖脂肪酸である。具体的にはカプロン酸、ヘプタン酸、カプリル酸、ペラルゴン酸、カプリン酸、ラウリン酸等を挙げることができる。好ましく使用できる中鎖脂肪酸トリグリセリドとしてはカプリル酸トリグリセリド、ジカプリル酸カプリン酸トリグリセリド、カプリン酸トリグリセリド、ジカプリン酸カプリル酸トリグリセリド、カプロン酸トリグリセリド、カプロン酸カプリル酸カプリン酸トリグリセリド、ペラルゴン酸トリグリセリド、ラウリン酸カプリン酸カプリル酸トリグリセリド、カプロン酸ヘプタン酸カプリル酸トリグリセリド等を挙げることができ、特にはカプリル酸トリグリセリド、カプリン酸トリグリセリド、ジカプリル酸カプリン酸トリグリセリド、ジカプリン酸カプリル酸トリグリセリドが好適である。
【０００８】
【化１】
0004815031.tif 000002
【０００９】
中鎖脂肪酸トリグリセリドを用いることにより、平滑面上において書き味が滑らかで軽いタッチとなり、しかも鮮明な筆跡が得られ、消去性も十分ではないが従来より好ましいものとなるなど、良好な性能を有するものとなるのである。脂肪酸トリグリセリドを構成する脂肪酸の代表組成として、炭素数が１２を超えるものやヒドロキシ酸であるものについては、例えば牛脂硬化油やヒマシ硬化油が挙げられるが、書き味は固くて重く、また消去性についても描画跡が残ったり、汚れが伸びたりして満足すべきものは得られ難くなるのである。中鎖脂肪酸トリグリセリドの配合量は、固形描画材全量に対し１〜３０重量％が好ましい。１重量％未満であると書き味が劣り、鮮明な筆跡が得られ難く、３０重量％を超えると筆跡が消え難くなる。
【００１０】
本発明に用いる着色材としては、従来公知の顔料であれば何でもよく、無機顔料、有機顔料、白色顔料、蛍光顔料などが用いられ、例えば無機顔料としては弁柄、群青、紺青、カーボンブラックなどが、また白色顔料としては酸化チタン、亜鉛華、硫化亜鉛、アルミナホワイトなどが挙げられ、有機顔料としてはフタロシアニン系、アゾ系、キナクリドン系、ジオキサジン系、ジケトピロロピロール系などが用いられ、具体的にはピグメントブルー１５、ピグメントブルー１５：３、ピグメントグリーン７、ピグメントイエロー９３、ピグメントレッド１４４、ピグメントオレンジ５、ピグメントバイオレット１９、ピグメントレッド１２２、ピグメントバイオレット２３、ピグメントオレンジ７１、ピグメントレッド２５４などが挙げられ、これらを単独又は組み合わせて用いる。着色材の配合量としては、固形描画材全量に対し１〜５０重量％が好ましい。１重量％未満では筆跡が鮮明でなくなり、５０重量％を超えると折れ易くなってしまう。なお上記着色材とは別に、アルミニウム粉やブロンズ粉などの金属顔料やパール顔料、金属箔片、ガラスフレークに金属や金属酸化物が被覆された光輝性顔料なども添加してもよい。また、ガラスフレーク自体を添加してもよい。
【００１１】
形成材としては、ワックスおよび／または樹脂を用いる。ワックスとしては、従来公知のものであればいずれも用いることができ、例えばポリエチレンワックス、パラフィンワックス、蜜ロウ、木ロウ、モンタンワックス、ワセリン、キャンデリラワックス、セレシン、カルナバロウなど種々挙げられ、これらを単独又は組み合わせて用いる。また樹脂としては、カルボキシメチルセルロース、ポリビニルアルコール、メチルセルロース、アラビアゴム、ポリエチレングリコール、ポリビニルピロリドン、テルペン樹脂、ポリエチレン、酢酸ビニルなどの従来公知の天然樹脂、合成樹脂が挙げられ、これらを単独又は組み合わせて用いる。なお形成材として、好ましくはワックスを主体として用いるのが好適である。形成材の配合量は、固形描画材全量に対し１０〜６０重量％が好ましい。１０重量％未満であると強度的に弱く、折れ易くなり、６０重量％を超えると書き味がべとついたりしてしまう。
【００１２】
体質材としての微粉末シリコーンゴム弾性体は、その形状として球状、不定形など任意であり、その大きさは、例えば好ましくは平均粒径１〜１００μｍで適宜選択可能である。微粉末シリコーンゴム弾性体を用いることにより、理由は定かでないが良好な書き味のほかに、優れた消去性が得られるという顕著な特徴を有し、特に油材としての中鎖脂肪酸トリグリセリドと組み合わせることにより、総合品質上より一層優れた効果が得られるのである。微粉末シリコーンゴム弾性体の配合量は、固形描画材全量に対し５〜６０重量％が好ましい。５重量％未満であると消えにくくなり、６０重量％を超えると強度的に折れ易くなる。
【００１３】
上記材質以外に、従来公知の体質材を添加してもよく、例えば雲母、タルク、窒化硼素、シリカ、カオリン、クレー、炭酸カルシウムなどが挙げられる。また界面活性剤や消泡剤、粘度調整剤、防腐剤、防黴剤などを添加してもよい。
【００１４】
本発明の固形描画材の製造方法について述べると、油材中に形成材、着色材および体質材を混合し、ニーダー等により十分加熱混練したのち、得られた混練物を押出成形して固形描画材とする。次に、実施例を述べる。なお、「部」は「重量部」である。
【実施例１】
【００１５】
蜜ロウ                                              １５部
パラフィンワックス                                  １０部
カプリル酸トリグリセリド                            １５部
微粉末シリコーンゴム弾性体（平均粒径２μｍで球状）  ３０部
ピグメントレッド１２２                              ３０部
上記成分を混合し、ニーダーにて十分に加熱混練して混練物を作製し、この混練物を押出成形して直径８ｍｍ、長さ６０ｍｍの赤色の固形描画材を得た。
【実施例２】
【００１６】
実施例１において、蜜ロウを２０部としパラフィンワックス１０部の代わりにテルペン樹脂５部を用いた以外は、実施例１と同様の材料および工程を用いて赤色の固形描画材を得た。
【００１７】
（比較例１）
実施例１において、微粉末シリコーンゴム弾性体の代わりにタルクを用いた以外は、実施例１と同様の材料および工程を用いて赤色の固形描画材を得た。
【００１８】
（比較例２）
実施例１において、カプリル酸トリグリセリドの代わりに非イオン界面活性剤であるポリオキシエチレンポリオキシプロピレンセチルエーテルを用いた以外は、実施例１と同様の材料および工程を用いて赤色の固形描画材を得た。
【００１９】
（比較例３）
実施例１において、カプリル酸トリグリセリドの代わりに脂肪酸トリグリセリドを構成する脂肪酸の代表組成がヒドロキシ酸であるヒマシ硬化油（１２ヒドロキシステアリン酸）を用い、かつ微粉末シリコーンゴム弾性体の代わりにタルクを用いた以外は、実施例１と同様の材料および工程を用いて赤色の固形描画材を得た。
【００２０】
（比較例４）
実施例１において、カプリル酸トリグリセリドの代わりに脂肪酸トリグリセリドを構成する脂肪酸の代表組成として炭素数が１０を超えるものである牛脂硬化油を用い、かつ微粉末シリコーンゴム弾性体の代わりにタルクを用いた以外は、実施例１と同様の材料および工程を用いて赤色の固形描画材を得た。
【００２１】
（比較例５）
実施例１において、カプリル酸トリグリセリドの代わりに非イオン界面活性剤であるポリオキシエチレンポリオキシプロピレンセチルエーテルを用い、かつ微粉末シリコーンゴム弾性体の代わりにタルクを用いた以外は、実施例１と同様の材料および工程を用いて赤色の固形描画材を得た。
【００２２】
上記実施例１、２および比較例１〜５について、ボード上における書き味、筆跡および消去性の比較を行った。書き味および筆跡は、実際にボード上に描画した時の官能試験、観察結果であり、また消去性は、２００ｇの荷重を加えながら描画した筆跡を、ボードマーカー用イレイザー（フェルト製）を用い、１ｋｇの荷重をかけて２往復した時の消去性を目視判定した。◎は完全に消える、○は若干色が残る、△は筆跡が薄く残る、×は筆跡が残ることを示す。結果を表１に示す。
【００２３】
【表１】
0004815031.tif 000003
【００２４】
表１より明らかなように、本発明の固形描画材はボード上において滑らかで軽いタッチを有する書き味となり、筆跡も鮮明であり、しかも良好な消去性を有するなど優れた特徴を有することがわかる。
【産業上の利用可能性】
【００２５】
ボードなどの平滑面上において、書き味や筆跡、さらには消去性に優れており、安定した使用が可能となる。